(57)【要約】【課題】６価のセレンの吸着性能に優れるセレン吸着剤、及びその製造方法、並びに前記セレン吸着剤を用いたセレン含有液の処理方法の提供。【解決手段】６価のセレンを吸着するセレン吸着剤であって、３価のセリウムを含有するセレン吸着剤である。前記セレン吸着剤を、６価のセレンを含有するセレン含有液と接触させる接触工程を含むセレン含有液の処理方法である。前記セレン吸着剤の製造方法であって、酸化セリウム系研磨剤と塩酸とを混合及び加熱して塩酸処理液を得る塩酸処理工程と、前記塩酸処理液中の固体と液体とを分離する固液分離工程と、固液分離後の前記液体のｐＨを７〜１１に調整して３価のセリウムを含有する固体を析出する析出工程とを含むセレン吸着剤の製造方法である。【選択図】図１
2013184120.tif 000002
【特許請求の範囲】
【請求項１】
６価のセレンを吸着するセレン吸着剤であって、
３価のセリウムを含有することを特徴とするセレン吸着剤。
【請求項２】
３価のセリウムが、担持体に担持されている請求項１に記載のセレン吸着剤。
【請求項３】
請求項１から２のいずれかに記載のセレン吸着剤を、６価のセレンを含有するセレン含有液と接触させる接触工程を含むことを特徴とするセレン含有液の処理方法。
【請求項４】
請求項１から２のいずれかに記載のセレン吸着剤の製造方法であって、
酸化セリウム系研磨剤と塩酸とを混合及び加熱して塩酸処理液を得る塩酸処理工程と、
前記塩酸処理液中の固体と液体とを分離する固液分離工程と、
固液分離後の前記液体のｐＨを７〜１１に調整して３価のセリウムを含有する固体を析出する析出工程とを含むことを特徴とするセレン吸着剤の製造方法。
【請求項５】
析出工程が、液体のｐＨを０〜３にした後に、該液体と担持体とを混合し、その後前記液体のｐＨを７〜１１に調整する請求項４に記載のセレン吸着剤の製造方法。
【発明の詳細な説明】
【技術分野】
【０００１】
本発明は、セレン吸着剤、及びその製造方法、並びにセレン含有液の処理方法に関する。
【背景技術】
【０００２】
セレンは、乾式複写機感光体、ガラスの着色剤、赤色顔料、ＣＩＧＳ太陽電池セルなどに使用されている。そのため、これらの製造工程における廃水、及びこれらを廃棄した処理場から発生する廃水にはセレンが含まれる。セレンは、人体へ悪影響を及ぼし、皮膚障害、嘔吐、全身ケイレン、神経過敏症、貧血、胃腸障害等を引き起こすことがあることから、水質汚濁防止法により排水中の濃度が規制されている。
【０００３】
従来、セレンが含まれる廃水を処理する手段としては、例えば、鉄塩を用いた凝集沈澱処理、イオン交換処理などが挙げられる。これらの処理を行う場合、セレンの形態により除去のしやすさが変化する。即ち、４価のセレンは吸着除去できるが、６価のセレンは吸着除去するのが難しいという問題があった。これは、他の吸着剤においても同様であり、一般的に、４価のセレンは吸着剤に吸着されやすいが、６価のセレンは吸着剤に吸着されにくい傾向がある。
【０００４】
そこで、６価のセレンを処理する方法として、例えば、還元鉄粉を用いる方法が提案されている。
また、４価の酸化セリウム、４価の水酸化セリウム、水酸化ランタン、及び酸化ランタンの少なくともいずれかを含有する吸着剤を用いる方法が提案されている（例えば、特許文献１参照）。この提案の技術では、土壌中に含まれる砒素、フッ素、クロム、カドミウム、鉛などの有害物質を吸着する、酸化セリウム水和物又は水酸化セリウムの粉粒体と該粉粒体よりも大径の塊状粒体とを混合した土壌改良剤（例えば、特許文献２参照）が用いられている。
また、４価の水酸化セリウム及び水酸化ランタンを主剤とする砒素不溶化処理剤（例えば、特許文献３参照）を、６価のセレンの処理に転用することが挙げられる。
しかし、これらの場合、６価のセレンの吸着性能が十分ではないという問題があった。
【０００５】
したがって、６価のセレンの吸着性能に優れるセレン吸着剤、及びその製造方法、並びに前記セレン吸着剤を用いたセレン含有液の処理方法の提供が求められているのが現状である。
【先行技術文献】
【特許文献】
【０００６】
【特許文献１】特開２００７−３２６０７７号公報
【特許文献２】特許第４００４３３６号公報
【特許文献３】特開２００１−２００２３６号公報
【発明の概要】
【発明が解決しようとする課題】
【０００７】
本発明は、従来における前記諸問題を解決し、以下の目的を達成することを課題とする。即ち、本発明は、６価のセレンの吸着性能に優れるセレン吸着剤、及びその製造方法、並びに前記セレン吸着剤を用いたセレン含有液の処理方法を提供することを目的とする。
【課題を解決するための手段】
【０００８】
前記課題を解決するための手段としては、以下の通りである。即ち、
＜１＞  ６価のセレンを吸着するセレン吸着剤であって、
３価のセリウムを含有することを特徴とするセレン吸着剤である。
＜２＞  ３価のセリウムが、担持体に担持されている前記＜１＞に記載のセレン吸着剤である。
＜３＞  前記＜１＞から＜２＞のいずれかに記載のセレン吸着剤を、６価のセレンを含有するセレン含有液と接触させる接触工程を含むことを特徴とするセレン含有液の処理方法である。
＜４＞  前記＜１＞から＜２＞のいずれかに記載のセレン吸着剤の製造方法であって、
酸化セリウム系研磨剤と塩酸とを混合及び加熱して塩酸処理液を得る塩酸処理工程と、
前記塩酸処理液中の固体と液体とを分離する固液分離工程と、
固液分離後の前記液体のｐＨを７〜１１に調整して３価のセリウムを含有する固体を析出する析出工程とを含むことを特徴とするセレン吸着剤の製造方法である。
＜５＞  析出工程が、液体のｐＨを０〜３にした後に、該液体と担持体とを混合し、その後前記液体のｐＨを７〜１１に調整する前記＜４＞に記載のセレン吸着剤の製造方法である。
【発明の効果】
【０００９】
本発明によると、従来における前記諸問題を解決することができ、６価のセレンの吸着性能に優れるセレン吸着剤、及びその製造方法、並びに前記セレン吸着剤を用いたセレン含有液の処理方法を提供することができる。
【図面の簡単な説明】
【００１０】
【図１】本発明のセレン吸着剤の製造方法の一例を示すフロー図である。
【図２】本発明のセレン吸着剤の製造方法の他の一例を示すフロー図である。
【図３】実施例１〜３及び比較例１の吸着剤の製造方法を示すフロー図である。
【発明を実施するための形態】
【００１１】
（セレン吸着剤）
本発明のセレン吸着剤は、６価のセレンを吸着するセレン吸着剤であって、３価のセリウムを少なくとも含有し、更に必要に応じて、その他の成分を含有する。
【００１２】
＜３価のセリウム＞
前記３価のセリウムの存在状態としては、特に制限はなく、目的に応じて適宜選択することができ、例えば、水酸化セリウム（ＩＩＩ）などが挙げられる。
【００１３】
前記３価のセリウムは、担持体に担持されていてもよい。前記３価のセリウムが担持体に担持されていることで、前記セレン吸着剤の取り扱いが容易になる。例えば、処理対象であるセレン含有液を処理した後に、前記セレン含有液と前記セレン吸着剤との分離が容易になる。また、回収再利用が容易になる。更に、透水性のある担持体に担持させることで、水処理、汚染拡散防止壁などに用いる場合に、該担持体に処理するセレン含有水を透過させることで処理が可能となる。
【００１４】
前記３価のセリウムを担持させる前記担持体としては、特に制限はなく、目的に応じて適宜選択することができるが、珪藻土、ゼオライトが、透水性の点、及び担持が容易である点で好ましい。
前記担持体は、市販品を用いることができる。前記市販品としては、例えば、ＣＧ２（イソライト工業社製、珪藻土系粒状土壌改良材）、ＡＷ−３００（ＡＬＤＲＩＣＨ社製、粒状ゼオライト、１．６ｍｍペレット）などが挙げられる。
【００１５】
前記担持体に前記３価のセリウムを担持させる方法としては、特に制限はなく、目的に応じて適宜選択することができ、例えば、前記担持体を３価のセリウムを溶解した液と混合した後に、前記液中で３価のセリウムを析出する方法などが挙げられる。前記液中で前記３価のセリウムを析出する方法としては、特に制限はなく、目的に応じて適宜選択することができ、例えば、前記液のｐＨを変える方法などが挙げられる。
【００１６】
前記セレン吸着剤の製造方法としては、特に制限はなく、目的に応じて適宜選択することができるが、後述する本発明のセレン吸着剤の製造方法が好ましい。
【００１７】
（セレン吸着剤の製造方法）
本発明のセレン吸着剤の製造方法は、塩酸処理工程と、固液分離工程と、析出工程とを少なくとも含み、第２の固液分離工程、乾燥工程、更に必要に応じて、その他の工程を含む。
【００１８】
＜塩酸処理工程＞
前記塩酸処理工程としては、酸化セリウム系研磨剤と塩酸とを混合及び加熱して塩酸処理液を得る工程であれば、特に制限はなく、目的に応じて適宜選択することができる。
【００１９】
−酸化セリウム系研磨剤−
前記酸化セリウム系研磨剤の材質、形状、大きさ、構造としては、特に制限はなく、目的に応じて適宜選択することができる。
前記酸化セリウム系研磨剤には、３価のセリウムと４価のセリウムとが含まれている。
【００２０】
前記酸化セリウム系研磨剤の材質としては、特に制限はなく、目的に応じて適宜選択することができ、例えば、酸化セリウムを少なくとも含有し、更に必要に応じて酸化ランタン、酸化プラセオジムなどを含有する酸化セリウム系研磨剤が挙げられる。
前記酸化セリウム系研磨剤の平均粒子径としては、特に制限はなく、目的に応じて適宜選択することができ、例えば、０．５μｍ〜１０μｍが挙げられる。ここで、平均粒子径は、例えば、レーザー回折式粒度分布測定装置（一例として、島津製作所製、ＳＡＬＤ２０００Ａ）により測定することができる。
【００２１】
前記酸化セリウム系研磨剤は、コスト面から使用後のものが好ましい。即ち、廃研磨剤が好ましい。酸化セリウム系研磨剤は、使用により劣化し、回収しても研磨剤として再利用することが難しい。よって、廃研磨剤は、通常、産業廃棄物として廃棄される。
そのため、本発明のように、酸化セリウム系研磨剤を他の用途へ利用できることは、希土類金属の有効利用の点で好ましい。特に、有害物質であり、かつ吸着性が低いために処理が困難な６価のセレンを吸着可能な本発明の前記セレン吸着剤へ、廃研磨剤である酸化セリウム系研磨剤を利用できる点は非常に有用である。
【００２２】
ここで、前記廃研磨剤とは、コンピューター、液晶ディスプレー、携帯電話等のガラスディスク、水晶ウエーハ、液晶パネルなどのガラス材料の研磨に使用された前記酸化セリウム系研磨剤を意味する。前記酸化セリウム系研磨剤は、例えば、ガラス材料の研磨にバッチ処理で数日（２日〜３日）程度使用されることで、劣化し、廃棄される。即ち廃研磨剤となる。
【００２３】
前記廃研磨剤には、通常、ガラス研磨屑が含まれている。しかし、本発明のセレン吸着剤の製造方法では、塩酸に溶解しないガラス研磨屑は、簡単に分離できる。そのため、前記酸化セリウム系研磨剤が、廃研磨剤であっても、本発明のセレン吸着剤の製造方法においては、何ら問題がない。
【００２４】
−塩酸−
前記酸化セリウム系研磨剤と混合する塩酸としては、特に制限はなく、目的に応じて適宜選択することができる。
【００２５】
−加熱−
加熱の温度としては、特に制限はなく、目的に応じて適宜選択することができるが、９０℃〜１００℃が好ましい。前記加熱の温度が、９０℃未満であると、３価のセリウムが十分に溶解しないことがある。
【００２６】
−塩酸処理液−
前記塩酸処理工程により得られる前記塩酸処理液には、固体と液体とが含まれている。そのため、前記塩酸処理液は、例えば、スラリー状をしている。
【００２７】
前記塩酸処理液のｐＨとしては、０以下が好ましい。前記ｐＨが０を超えると、３価のセリウムが十分に溶解しないことがある。
前記ｐＨは、塩酸の量により適宜調整することができる。
【００２８】
前記酸化セリウム系研磨剤には、３価のセリウムと４価のセリウムが含まれているが、３価のセリウム（例えば、水酸化セリウム（ＩＩＩ））は塩酸に溶解し、一方、４価のセリウム（例えば、水酸化セリウム（ＩＶ）、酸化セリウム（ＩＶ））は、塩酸に溶解しないため、前記塩酸処理液においては、３価のセリウムは液体中に存在し、４価のセリウムは固体中に存在する。そのため、前記塩酸処理工程により得られる前記塩酸処理液には、４価のセリウムを含有する固体と、３価のセリウムを含有する液体とが含まれている。
また、前記酸化セリウム系研磨剤が廃研磨剤の場合、通常、ガラス研磨屑が含まれているが、ガラス研磨屑は塩酸に溶解しないため、前記塩酸処理液においては、前記ガラス研磨屑は固体に含まれている。
【００２９】
＜固液分離工程＞
前記固液分離工程としては、前記塩酸処理液中の固体と液体とを分離する工程であれば、特に制限はなく、目的に応じて適宜選択することができ、例えば、フィルターを用いて行うことができる。
前記フィルターは、塩酸に溶解しない点から、ガラスフィルターが好ましい。
前記固液分離工程により、前記塩酸処理液中の４価のセリウムを含有する前記固体と、３価のセリウムを含有する前記液体とを分離することができ、３価のセリウムを主成分として含有する前記液体を得ることができる。
【００３０】
＜析出工程＞
前記析出工程としては、固液分離後の前記液体のｐＨを７〜１１に調整して３価のセリウムを含有する固体を析出する工程であれば、特に制限はなく、目的に応じて適宜選択することができ、例えば、前記液体にアルカリを添加して前記液体のｐＨを７〜８に調整する方法などが挙げられる。
【００３１】
前記析出工程により、３価のセリウムを含有する固体が液体中に分散した分散体（スラリー）を得ることができる。
【００３２】
また、前記析出工程は、前記液体のｐＨを０〜３にした後に、該液体と担持体とを混合し、その後前記液体のｐＨを７〜１１に調整する工程であってもよい。そうすることにより、担持体に３価のセリウムを担持することができる。前記液体と担持体とを混合する前に前記液体のｐＨを０〜３にすることで、担持体の破損、溶解等を防ぎつつ、担持体に担持される前に３価のセリウムが析出することを防ぐことができる。
前記担持体としては、特に制限はなく、目的に応じて適宜選択することができ、例えば、本発明の前記セレン吸着剤の説明において例示した前記担持体などが挙げられる。
前記液体と担持体とを混合する前に前記液体のｐＨを０〜３にする方法としては、特に制限はなく、目的に応じて適宜選択することができ、例えば、前記液体にアルカリを添加する方法などが挙げられる。
【００３３】
＜第２の固液分離工程＞
前記第２の固液分離工程としては、前記析出工程により得られた前記分散体（スラリー）中の固体と液体とを分離する工程であれば、特に制限はなく、目的に応じて適宜選択することができ、例えば、遠心分離機を用いる方法などが挙げられる。
前記遠心分離機としては、特に制限はなく、目的に応じて適宜選択することができ、例えば、実験用小型遠心分離機（ＨＩＡＮＧＴＡＩ社製）などが挙げられる。
前記第２の固液分離工程により、前記分散体（スラリー）から３価のセリウムを含有する固体と４価のセリウムを含有する液体とを分離できる。
【００３４】
＜乾燥工程＞
前記乾燥工程としては、前記析出工程で得られた３価のセリウムを担持した担持体及び前記第２の固液分離工程で得られた３価のセリウムを含有する前記固体の少なくともいずれかを乾燥する工程であれば、特に制限はなく、目的に応じて適宜選択することができる。
【００３５】
ここで、本発明のセレン吸着剤の製造方法について、図を用いて説明する。
図１は、本発明のセレン吸着剤の製造方法の一例を示すフロー図である。
まず、酸化セリウム系研磨剤である廃研磨剤を用意する。この廃研磨剤を塩酸と混合及び加熱し塩酸処理液を得る（塩酸処理工程）。そうすると、希土類塩化物が生成される。この際、３価のセリウムは、塩酸に溶解している。一方、４価のセリウムは塩酸に溶解していない。
そこで、続いて、塩酸処理液中の固体と液体とをヌッチェなどで分離する（固液分離工程）。
続いて、固液分離により得られた液体を、アルカリを用いて中和すると、水酸化セリウム（ＩＩＩ）が析出したスラリーを得る（析出工程）。
続いて、析出工程により得られたスラリーを固液分離により固体と液体とに分離することで、３価のセリウム（水酸化セリウム（ＩＩＩ））を含有するセレン吸着剤を得る。
【００３６】
次に、本発明のセレン吸着剤の製造方法の他の一例を説明する。図２は、本発明のセレン吸着剤の製造方法の他の一例を示すフロー図である。
まず、図１に示すフローと同様に、塩酸処理工程、及び固液分離工程を行う。
続いて、固液分離により得られた液体を、アルカリを用いてｐＨ０に調整した後に、前記液体と担持体とを混合し、更に前記液体をアルカリを用いて中和すると、担持体中で水酸化セリウム（ＩＩＩ）が析出し、担持体に３価のセリウムを担持させることができる（析出工程）。
これらの工程により、担持体に３価のセリウムを担持したセレン吸着剤が得られる。
【００３７】
（セレン含有液の処理方法）
本発明のセレン含有液の処理方法は、接触工程を少なくとも含み、更に必要に応じて、その他の工程を含む。
【００３８】
＜接触工程＞
前記接触工程としては、セレン吸着剤をセレン含有液と接触させる工程であれば、特に制限はなく、目的に応じて適宜選択することができる。
【００３９】
前記セレン吸着剤は、本発明の前記セレン吸着剤である。前記セレン吸着剤としては、本発明の前記セレン吸着剤の製造方法により製造されたセレン吸着剤が好ましい。
【００４０】
前記セレン含有液としては、６価のセレンを含有すれば、特に制限はなく、目的に応じて適宜選択することができ、例えば、乾式複写機感光体、ガラスの着色剤、赤色顔料、ＣＩＧＳ太陽電池セルなどの製造工程において発生した廃水、乾式複写機感光体、ガラスの着色剤、赤色顔料、ＣＩＧＳ太陽電池セルなどを廃棄した処分場から発生する廃水などが挙げられる。
【００４１】
前記セレン吸着剤を前記セレン含有液と接触させる方法としては、特に制限はなく、目的に応じて適宜選択することができ、例えば、前記セレン含有液に前記セレン吸着剤を投入し、所定の攪拌条件で攪拌する方法などが挙げられる。
【００４２】
前記接触工程は、バッチ式であってもよいし、連続式であってもよい。
【００４３】
前記接触工程における前記セレン含有液に対する前記セレン吸着剤の量としては、特に制限はなく、目的に応じて適宜選択することができる。
【００４４】
前記攪拌条件としては、特に制限はなく、目的に応じて適宜選択することができ、攪拌速度は、例えば、１００ｒｐｍ〜３００ｒｐｍなどが挙げられる。
【００４５】
前記攪拌時間としては、特に制限はなく、目的に応じて適宜選択することができ、例えば、４時間〜８時間などが挙げられる。
【実施例】
【００４６】
以下、本発明の実施例を説明するが、本発明は、これらの実施例に何ら限定されるものではない。
【００４７】
（実施例１）
廃研磨剤から本発明のセレン吸着剤を製造した。
＜廃研磨剤＞
酸化セリウム系研磨剤（ミレーク、三井金属社製）をガラスの研磨に４８時間用いた後、凝集剤としてＰＡＣ（ポリ塩化アルミニウム）を用い凝集させた廃研磨剤（酸化セリウム系研磨剤）を用いた。蛍光Ｘ線分析装置（リガク社製、スーパーｍｉｎｉ）を用いて測定した前記廃研磨剤の固形分の組成を表１に示す。前記廃研磨剤の含水率は５０質量％であった。
【００４８】
【表１】
2013184120.tif 000003
表１中の数値の単位は、質量％である。
前記廃研磨剤の固形分におけるＴＲＥＯ（全レアアース酸化物量）は７１．８質量％であった。
なお、表１中のＣｅＯ２には３価のセリウムと４価のセリウムが含まれる。
【００４９】
＜吸着剤の製造＞
前記廃研磨剤２００ｇに、３５質量％塩酸（東京化成社製）を４００ｍＬ添加し、９０℃で攪拌してスラリーを得た。この際、３価のセリウムは塩酸に溶解し、４価のセリウムは塩酸に不溶であった。
得られたスラリーを、ヌッチェ（ガラスフィルター）を用いて固液分離（固液分離１）し、３価のセリウムを含むろ液３６０ｍＬを得た。ヌッチェ（ガラスフィルター）を用いたのは、紙のフィルターの場合には、強酸性のために溶解してしまうためである。
得られたろ液１８０ｍＬをｐＨ７になるよう水酸化ナトリウム水溶液で中和し、スラリーを得た。このスラリーをＨＩＡＮＧＴＡＩ社の実験用小型遠心分離機を用いて、固液分離（固液分離２）し、固形物を得た。
得られた固形物を１０５℃で乾燥し、水酸化セリウム（ＩＩＩ）を含むセレン吸着剤を得た。なお、清澄液には水酸化セリウム（ＩＶ）が主に含まれていた。
【００５０】
（実施例２）
＜担持体型セレン吸着剤１の製造＞
実施例１で得られた３価のセリウムを含むろ液９０ｍＬをビーカーに入れ、ｐＨ０になるように、水酸化ナトリウム水溶液を添加して調整した。あまりに強酸性であると、担持体が溶解する恐れがあるので、固体が析出しない範囲内で、ｐＨ調整を行った。
担持体としてＣＧ２（イソライト工業社製、珪藻土系粒状土壌改良材）を用い、該担持体１００ｇを前記ビーカーに入れ、前記担持体が全て浸かるまで２５質量％水酸化ナトリウム水溶液を添加し、ｐＨ８となるように調整し、セレン吸着剤を前記担持体に含浸担持させた。その後、前記担持体を水で洗浄した。洗浄水が白濁しないところまで洗浄を繰返した後、１０５℃で乾燥し、担持体型セレン吸着剤１を得た。
この吸着剤のＣｅ含有量をＩＣＰ分析装置（サーモフィッシャー社製、ｉＣＡＰ６３００）で測定した。結果を表２に示す。
【００５１】
（実施例３）
＜担持体型セレン吸着剤２の製造＞
実施例２において、ＣＧ２をＡＷ−３００（ＡＬＤＲＩＣＨ社製、粒状ゼオライト、１．６ｍｍペレット）に代えた以外は、実施例２と同様にして、担持体型セレン吸着剤２を製造した。
この吸着剤のＣｅ含有量をＩＣＰ分析装置（サーモフィッシャー社製、ｉＣＡＰ６３００）で測定した。結果を表２に示す。
【００５２】
【表２】
2013184120.tif 000004
【００５３】
（比較例１）
＜４価セリウムを用いた吸着剤＞
実施例１の固液分離１において、ヌッチェ（ガラスフィルター）上に得られた４価のセリウムを含む固形物をビーカーに入れ、水酸化ナトリウム水溶液を添加してｐＨ７に調整した後、１０５℃で乾燥して、吸着剤を得た。
【００５４】
（比較例２）
＜鉄粉＞
浄化用還元鉄粉（ＤＯＷＡエコシステム社製、Ｅ４０１）を用いた。
【００５５】
（比較例３）
＜担持体型吸着剤の製造＞
珪藻土（ＣＧ２、イソライト工業社製）９０質量部と水酸化セリウム（ＩＶ）１０質量部を混合した後、直径２ｍｍの粒状物にした。該粒状物を９００℃で１時間加熱し、担持体型吸着剤を得た。
【００５６】
ここで、実施例１〜３、及び比較例１で得られた吸着剤の製造方法のフロー図を図３に示す。
【００５７】
＜セレン吸着量の評価１＞
セレン含有量０．８５ｍｇ／Ｌの排水を用い、この排水に対して１質量％に当たる吸着剤を加え、２００ｒｐｍにて６時間振とうし、吸着剤にセレンを吸着させた。なお、排水中のセレンを測定したところ、ほぼ全てのセレンは６価であった。結果を表３に示す。
【００５８】
【表３】
2013184120.tif 000005
表３中の吸着後の排水のセレン濃度は、吸着後の排水をＩＣＰ分析装置（サーモフィッシャー社製、ｉＣＡＰ６３００）で測定することにより求めた。
吸着量は、吸着剤１ｇ当たりのセレンの吸着量（ｍｇ）であり、吸着前の排水のセレン濃度と吸着後の排水のセレン濃度との差分から求めた。
吸着率は、吸着前の排水のセレン濃度（Ｓ０）と吸着後の排水のセレン濃度（Ｓ１）から下記式により求めた。
吸着率（％）＝１００×（Ｓ０−Ｓ１）／Ｓ０
なお、吸着後の排水中のセレンが未検出（ＮＤ）の場合には、濃度を０ｍｇ／Ｌとして計算した。
【００５９】
実施例１と比較例１及び比較例２とを対比すると、本発明の３価のセリウムを用いたセレン吸着剤は、吸着能力に優れていることが確認できる。
３価のセリウムを担持体に担持させた実施例２及び実施例３のセレン吸着剤は、実施例１よりも吸着率が低かった。しかし、担持体に担持されている３価のセリウムの量は約１質量％〜２質量％程度のわずかなものであることを考慮すると、セレン吸着剤に含まれる３価のセリウムの単位質量当たりの吸着量は、担持体に担持されていない３価のセリウムを含有する実施例１よりも優れていると考えられる。そのため、担持体型としては十分な吸着性能を示している。
【００６０】
＜セレン吸着量の評価２＞
セレン含有量０．１９ｍｇ／Ｌの排水を用い、この排水に対して０．１質量％に当たる吸着剤（実施例１のセレン吸着剤と比較例２の吸着剤をそれぞれ）を加え、２００ｒｐｍにて６時間振とうし、吸着剤にセレンを吸着させた。なお、排水中のセレンを測定したところ、ほぼ全てのセレンは６価であった。結果を表４に示す。
【００６１】
【表４】
2013184120.tif 000006
表４中、実施例１の吸着剤を用いた場合の吸着量は、吸着剤中の３価の水酸化セリウム及び水酸化ランタンの量（モル）に対するセレンの吸着量（ｍｇ）を示す。比較例２の吸着剤を用いた場合の吸着量は、吸着剤中の鉄の量（モル）に対するセレンの吸着量（ｍｇ）を示す。
【００６２】
（参考例）
＜砒素の吸着＞
砒素含有量０．１６ｍｇ／Ｌの排水を用い、この排水に対して１質量％に当たる吸着剤を加え、２００ｒｐｍにて６時間振とうし、吸着剤に砒素を吸着させた。
実施例３の吸着剤は、砒素吸着率が９９％以上であった。比較例１の吸着剤は、砒素吸着率が９３％であった。
【産業上の利用可能性】
【００６３】
本発明のセレン吸着剤によれば、６価のセレンの吸着性能に優れることから、本発明のセレン吸着剤は、セレン含有液の処理に好適に用いることができる。
また、本発明のセレン吸着剤の製造方法は、通常、産業廃棄物として廃棄される使用後の酸化セリウム系研磨剤を利用できることから、本発明のセレン吸着剤の製造に好適に用いることができる。
【図１】
2013184120.tif 000007
【図２】
2013184120.tif 000008
【図３】
2013184120.tif 000009